(57)【要約】      （修正有）【課題】粘着テープを用いた電子部品の加工方法であって、糊残り等を生じることなく粘着テープを剥離できる電子部品の加工方法を提供する。【解決手段】電子部品に粘着テープを貼付する工程と、前記粘着テープが貼付された電子部品を加工する工程と、光を照射することにより前記加工後の電子部品から前記粘着テープを剥離する工程とを有する電子部品の加工方法であって、前記粘着テープは、下記式（１）で表される基を２個以上有する化合物を含有する粘着剤層を有する電子部品の加工方法。2007238802.tif 000005式中、Ｒ１、Ｒ２はアルキル基、アリール基、アリールアルキル基、水素原子、又はハロゲン原子を表す。【選択図】    なし【特許請求の範囲】
【請求項１】
電子部品に粘着テープを貼付する工程と、前記粘着テープが貼付された電子部品を加工する工程と、光を照射することにより前記加工後の電子部品から前記粘着テープを剥離する工程とを有する電子部品の加工方法であって、
前記粘着テープは、重合性官能基として下記式（１）で表される基を２個以上有する化合物を含有する粘着剤層を有する
ことを特徴とする電子部品の加工方法。
【化１】
2007238802.tif 000004
式中、Ｒ１、Ｒ２はアルキル基、アリール基、アリールアルキル基、水素原子、又はハロゲン原子を表す。また、Ｒ１とＲ２とは同一であっても異なっていてもよい。更に、Ｒ１とＲ２とは結合した構造であってもよい。
【請求項２】
重合性官能基として式（１）で表される基を２個以上有する化合物は、側鎖に式（１）で表される重合性官能基がグラフトされた（メタ）アクリル樹脂であることを特徴とする請求項１記載の電子部品の加工方法。
【発明の詳細な説明】
【技術分野】
【０００１】
本発明は、粘着テープを用いた電子部品の加工方法であって、大気下等の酸素存在下でも紫外線等の光を照射するだけで糊残り等を生じることなく粘着テープを剥離できる電子部品の加工方法に関する。
【背景技術】
【０００２】
電子部品の製造時には、研削加工、ダイシング加工、回路転写加工、Ｍｉｃｒｏ  Ｅｌｅｃｔｒｏ  Ｍｅｃｈａｎｉｃａｌ  Ｓｙｓｔｅｍｓ（ＭＥＭＳ）の製造等の種々の加工が施される。このような電子部品の加工方法においては、粘着テープが用いられることが多い。
例えば、半導体ウエハの研削加工においては、高純度なシリコン単結晶等から切り出した厚膜ウエハを所定の厚さにまで研削して薄膜ウエハとする場合に、厚膜ウエハを支持板に接着して補強することにより、効率よく作業を進めることが提案されている。このとき厚膜ウエハと支持板とを接着するために両面粘着テープが用いられる。また、研削済の半導体ウエハをダイシングして個々のＩＣチップに切り分ける際には、ダイシングテープと呼ばれる粘着テープが用いられる。また、ＭＥＭＳ等の機械的に脆い電子部品の加工時には、加工用固定テープなどの粘着テープが用いられる。
【０００３】
電子部品の加工方法に用いられる粘着テープには、必要な間だけ強固に被着体に接着して固定できる一方で、使用後には容易に剥がせることが要求される。例えば上述の研削加工においては、粘着テープには、研削工程中には強固に接着する一方で、研削工程終了後には得られた薄膜ウエハを損傷することなく支持板から剥がせることが求められる。また、研削済の半導体ウエハをダイシングする際に用いるダイシングテープにも、ダイシング工程中には強固に接着する一方で、ダイシング工程終了後には得られたＩＣチップを損傷することなくダイシングテープから剥がせることが求められる。特に、近年注目されている小型微小ＩＣチップの加工時には、チップサイズが微小なのでダイシング加工後のダイシングテープからの剥離には簡単にかつ迅速に剥離できることが求められる。また、ＭＥＭＳ等の非常に脆い電子部品の加工時には、加工終了時には脆い部材を破壊させたり、傷を付けたりすることなく加工固定用テープから剥がすことが求められる。
【０００４】
これに対して特許文献１等には、（メタ）アクリル樹脂とラジカル重合開始剤とを含有する光硬化型の粘着剤からなる粘着剤層を有する粘着テープを用いた電子部品の加工方法が記載されている。このような光硬化型の粘着剤は、高い粘着性を有する一方で、紫外線等の光を照射することにより（メタ）アクリル樹脂が架橋して著しく弾性率が上昇し、粘着力が低減する性質を有する。従って、該粘着テープを用いて電子部品の加工を行った後、紫外線等の光を粘着テープに照射すれば、容易に粘着テープを剥離することができるとされている。しかしながら、実際には、紫外線を照射して粘着テープを剥離したときに、粘着テープの周辺部に糊残りが生じることがあるという問題があった。これは、酸素によりラジカル反応が阻害されることにより、空気と接する粘着テープの周辺部において充分に架橋反応が進行しないためであると考えられる。特にＭＥＭＳ加工に使用される時には、加工される部品が立体的ため接着面積部分に比較して、酸素に影響を受ける周辺部の比率が大きくなるため、問題が大きい。また、小型微小ＩＣチップの加工に使用される時にも同様に、チップサイズが微小で接着面積部分に比較して、酸素に影響を受ける周辺部の比率が大きくなるため、問題が大きい。
このような問題点を解決する方法として、例えば粘着テープの剥離工程を窒素雰囲気下で行うこと等が提案されているが、大掛かりな装置が必要な上、操作が極めて煩雑になるという問題があった。
【特許文献１】特公平０１−０５６１１２号公報
【発明の開示】
【発明が解決しようとする課題】
【０００５】
本発明は、上記現状に鑑み、粘着テープを用いた電子部品の加工方法であって、大気下等の酸素存在下でも紫外線等の光を照射するだけで糊残り等を生じることなく粘着テープを剥離できる電子部品の加工方法を提供することを目的とする。
【課題を解決するための手段】
【０００６】
本発明は、電子部品に粘着テープを貼付する工程と、前記粘着テープが貼付された電子部品を加工する工程と、光を照射することにより前記加工後の電子部品から前記粘着テープを剥離する工程とを有する電子部品の加工方法であって、前記粘着テープは、重合性官能基として下記式（１）で表される基を２個以上有する化合物を含有する粘着剤層を有する電子部品の加工方法である。
【０００７】
【化１】
2007238802.tif 000002
式中、Ｒ１、Ｒ２はアルキル基、アリール基、アリールアルキル基、水素原子、又はハロゲン原子を表す。また、Ｒ１とＲ２とは同一であっても異なっていてもよい。更に、Ｒ１とＲ２とは結合した構造であってもよい。
【０００８】
以下に本発明を詳述する。
【０００９】
本発明の電子部品の加工方法は、電子部品に粘着テープを貼付する工程を有する。
上記電子部品としては特に限定されず、例えば、半導体ウエハ、回路パターンの材料となる金属箔、セラミックグリーンシート、絶縁性回路基板、薄ガラス基板、ＭＥＭＳ、超小型無線ＩＣチップ等が挙げられる。
【００１０】
上記粘着テープは、重合性官能基として上記式（１）で表される基を２個以上有する化合物を含有する粘着剤層を有する。本発明者らは、鋭意検討の結果、重合性官能基として上記式（１）で表される基を２個以上有する化合物は、大気下であっても酸素に阻害されることなく紫外線等の光を照射することにより架橋反応を生じ、該化合物を含有する粘着剤層を有する粘着テープを用いれば、糊残り等を生じることなく粘着テープを剥離できることを見出し、本発明を完成するに至った。
【００１１】
上記重合性官能基として上記式（１）で表される基を有する化合物としては特に限定されないが、例えば、下記式（２）で表される（３，４，５，６−Ｔｅｔｒａｈｙｄｒｏｐｈｔｈａｌｉｍｉｄｅ）ｅｔｈｙｌ  ａｃｒｙｌａｔｅ等が好適である。
【００１２】
【化２】
2007238802.tif 000003
【００１３】
上記重合性官能基として上記式（１）で表される基を有する化合物は、上記式（１）で表される基以外にも水酸基、カルボキシル基等の官能基を有することが好ましい。このような官能基を有する場合には、多官能イソシアネート化合物や多官能エポキシ化合物等を用いてこれらの基と反応させることにより架橋させることが可能となり、これらの架橋により粘着剤層の凝集力を調整することが可能となる。
【００１４】
上記重合性官能基として上記式（１）で表される基を２個以上有する化合物としては、例えば、重合性官能基として上記式（１）で表される基を２個以上有するモノマー；重合性官能基として上記式（１）で表される基を２個以上有するオリゴマー；（メタ）アクリル樹脂、エポキシ樹脂、ウレタン樹脂、ポリエステル樹脂、オレフィン樹脂、塩化ビニル樹脂、天然ゴム、合成ゴム等の主鎖からなり、重合性官能基として上記式（１）で表される基を主鎖の末端及び／又は側鎖に有するポリマー等が挙げられる。なかでも、側鎖に上記式（１）で表される重合性官能基がグラフトされた（メタ）アクリル樹脂は、より多くの重合性官能基を導入することが可能であり、光架橋をより効果的に進行させることができることから好適である。また、側鎖に上記式（１）で表される重合性官能基がグラフトされた（メタ）アクリル樹脂は、用いる主鎖（メタ）アクリル樹脂の選択によって、化合物のガラス転移点、極性、同時に導入する官能基の種類、同時に導入する官能基の数等を自由に選択でき、粘着性能等の制御が容易であるという利点もある。
なお、上記式（１）で表される基は単一種であってもよく、複数種であってもよい。
【００１５】
上記側鎖に上記式（１）で表される重合性官能基がグラフトされた（メタ）アクリル樹脂は、例えば、上記式（１）で表される重合性官能基とラジカル重合性の（メタ）アクリレート基とを一分子内に有する化合物と、一般に用いられる（メタ）アクリルモノマーとを、過酸化物系開始剤、アゾ化合物系開始剤、レドックス系開始剤等を開始剤として用いて、バルク重合、溶液重合、乳化重合、懸濁重合等の熱ラジカル重合法により共重合することによって調製することができる。
【００１６】
上記共重合に供する（メタ）アクリルモノマーとしては特に限定されず、例えば、メチルアクリレート、エチルアクリレート、イソプロピルアクリレート、ｎ−ブチルアクリレート、２−エチルヘキシルアクリレート、メチルメタクリレート、エチルメタクリレート、イソプロピルメタクリレート、ｎ−ブチルメタクリレート、イソブチルメタクリレート、ｎ−ヘキシルメタクリレート、ラウリルメタクリレート、スチレン、ビニルトルエン、酢酸ビニル、アクリロニトリル、シクロヘキシルアクリレート、ベンジルアクリレート、イソボロニルアクリレート、イソボロニルメタクリレート等が挙げられる。
また、官能基を導入するためには、上記共重合に供する（メタ）アクリルモノマーとして（メタ）アクリル酸、２−ヒドロキシエチル（メタ）アクリレート、ヒドロキシプロピル（メタ）アクリレート、４−ヒドロキシブチル（メタ）アクリレート、マレイン酸、イタコン酸、アクリルアミド、Ｎ−メチロールアクリルアミド、グリシジル（メタ）アクリレート等も用いることができる。
【００１７】
上記粘着剤層は、必要に応じて、（メタ）アクリル、エポキシ、ウレタン、ポリエステル、オレフィン、塩化ビニル、天然ゴム、合成ゴム等のオリゴマーやポリマーを含有してもよい。
【００１８】
上記粘着剤層は、粘着剤層の光硬化性をより効果的に発現させるために光増感剤を含有してもよい。光増感剤を含有することによってより少ない光の照射により粘着剤層を硬化させることができる。また、より広い波長領域の光により架橋反応を生じさせることができるので、被着体がポリエチレンテレフタレート等の重合性官能基を架橋反応させる波長の光を透過しないものであっても、被着体越しに光を照射して粘着剤層を硬化させることができることから、被着体の選択の幅が広がる。
上記光増感剤としては特に限定されないが、上記重合性官能基として上記式（１）で表される基を２個以上有する化合物の感光吸収波長と粘着テープに照射する波長の両方に吸収を有するものが好適である。このような増感剤としては、例えば、チオキサントン系増感剤等が挙げられる。
【００１９】
上記粘着剤層は、アゾ化合物、アジド化合物等の光を照射することにより気体を発生する気体発生剤を含有してもよい。このような気体発生剤を含有する粘着剤層に光を照射すると、後述のように粘着剤層全体の弾性率が上昇し、このような硬い粘着剤層中で発生した気体は粘着剤層から接着界面に放出され接着面の少なくとも一部を剥離することから、より容易に粘着テープを剥離することができる。
【００２０】
上記粘着剤層は、上記気体発生剤としてアジド化合物又はアゾ化合物等の光による刺激により気体を発生する気体発生剤を用いる場合には、気体発生剤への光による刺激を増幅する目的で光増感剤を含有してもよい。光増感剤を含有することによってより少ない光の照射により気体を放出させることができる。また、より広い波長領域の光により気体を放出させることができるので、被着体がポリエチレンテレフタレート等のアジド化合物から気体を発生させる波長の光を透過しないものであっても、被着体越しに光を照射して気体を発生させることができ被着体の選択の幅が広がる。
上記光増感剤としては特に限定されないが、アゾ化合物又はアジド化合物の感光吸収波長と粘着テープに照射する波長の両方に吸収を有するものが好適である。このような増感剤としては、例えば、チオキサントン系増感剤等が挙げられる。
【００２１】
上記粘着剤層は、可塑剤、樹脂、界面活性剤、ワックス、微粒子充填剤等の公知の添加剤を含有してもよい。また、粘着剤の性能を損なわない範囲で、樹脂の安定性を高めるために熱安定剤、酸化防止剤を含有してもよい。このような添加剤としては、例えば、フェノール系酸化防止剤、アミン系酸化防止剤、硫黄系酸化防止剤、リン系酸化防止剤、有機スズ系安定剤、鉛系安定剤等が挙げられる。これらの添加剤は、単独で用いられてもよく、２種以上が併用されてもよい。
【００２２】
上記粘着剤層は、粘着剤の性能を損なわない範囲で、樹脂の光硬化性をより効果的に発現させるため光重合開始剤を含有してもよい。上記光重合開始剤としては特に限定されず、例えば、メトキシアセトフェノン等のアセトフェノン誘導体化合物；ベンゾインプロピルエーテル、ベンゾインイソブチルエーテル等のベンゾインエーテル系化合物；ベンジルジメチルケタール、アセトフェノンジエチルケタール等のケタール誘導体化合物；フォスフィンオキシド誘導体化合物；ビス（η５−シクロペンタジエニル）チタノセン誘導体化合物、ベンゾフェノン、ミヒラーケトン、クロロチオキサントン、トデシルチオキサントン、ジメチルチオキサントン、ジエチルチオキサントン、α−ヒドロキシシクロヘキシルフェニルケトン、２−ヒドロキシメチルフェニルプロパン等が挙げられる。これらの光重合開始剤は単独で用いられてもよく、２種以上が併用されてもよい。
【００２３】
上記粘着テープは、一方の面にのみ粘着剤層が形成された片面粘着テープであってもよく、両面に粘着剤層が形成された両面粘着テープであってもよい。なお、両面粘着テープの場合、上記重合性官能基として上記式（１）で表される基を有する化合物は一方の粘着剤層にのみ含有されていてもよく、両方の粘着剤層に含有されていてもよい。
【００２４】
上記基材としては特に限定されないが、光を透過又は通過するものであることが好ましく、例えば、アクリル、オレフィン、ポリカーボネート、塩化ビニル、ＡＢＳ、ポリエチレンテレフタレート（ＰＥＴ）、ナイロン、ウレタン、ポリイミド等の透明な樹脂からなるシート、網目状の構造を有するシート、孔が開けられたシート等が挙げられる。
【００２５】
上記粘着テープを製造する方法としては特に限定されず、例えば、ポリエチレンテレフタレート等の基材上に、上記重合性官能基として上記式（１）で表される基を有する化合物を含有する粘着剤等をドクターナイフやスピンコーター等を用いて塗工する等の従来公知の方法を用いることができる。
【００２６】
本発明の電子部品の加工方法では、次いで上記粘着テープが貼付された電子部品を加工する工程を行う。
上記加工としては特に限定されず、例えば、研削加工、ダイシング加工、回路転写加工、ＭＥＭＳの製造等の通常電子部品に施される加工が挙げられる。
【００２７】
上記切削加工としては、具体的には例えば、上記粘着テープが貼付された電子部品の粘着テープが貼付されていない側の面を高速回転する研磨用砥石を用いて切削水をかけながら所望の厚さにまで研削する加工等が挙げられる。上記粘着テープが両面粘着テープである場合には、該両面粘着テープを介してガラス板や樹脂板等の支持板を貼り付けてもよい。このような支持板により補強することにより、電子部品を損傷することなく切削加工を施すことができる。
【００２８】
上記ダイシング加工としては、具体的には例えば、上記粘着テープが貼付された電子部品を、ダイシングブレードを用いて切断する加工等が挙げられる。この場合、上記粘着テープは、いわゆるダイシングテープの役割を果たす。小型微小チップの微小切断加工もいわゆるダイシング加工に含まれる。
【００２９】
上記回路転写加工としては、具体的には例えば、まず上記粘着テープが貼付された電子部品（金属箔）をスパッタリング等して、上記粘着テープ上に回路パターンを形成して回路転形成用転写材とし、該回路形成用転写材の回路パターン上に、半硬化状態にある絶縁性基板、又は、セラミックグリーンシートを熱プレスする加工等が挙げられる。
【００３０】
上記ＭＥＭＳ製造加工としては、具体的には例えば、プリンターヘッド、圧力センサ、加速度センサー、ジャイロスコープ、デジタルミラーデバイス、ガスクロマトグラフ、マイクロモーター、櫛歯型アクチュエータ、光スキャナ、カンチレバー、流路モジュール、ＨＤＤヘッド、光スイッチ、撮影素子、等の電子部品をシリコン基板上で集積化したデバイスを加工すること等が挙げられる。
【００３１】
本発明の電子部品の加工方法では、次いで光を照射することにより上記加工後の電子部品から上記粘着テープを剥離する工程を行う。
紫外線等の光を照射することにより、上記重合性官能基として上記式（１）で表される基を有する化合物が架橋して著しく弾性率が上昇し、粘着力が低減する。このような架橋反応は、酸素によって阻害されることがないことから、従来のような窒素雰囲気下で操作を行わなくとも糊残り等を生じることなく、確実に粘着テープを剥離することができる。
【発明の効果】
【００３２】
本発明によれば、粘着テープを用いた電子部品の加工方法であって、大気下等の酸素存在下でも紫外線等の光を照射するだけで糊残り等を生じることなく粘着テープを剥離できる電子部品の加工方法を提供することができる。
【発明を実施するための最良の形態】
【００３３】
以下に実施例を挙げて本発明の態様を更に詳しく説明するが、本発明はこれら実施例にのみ限定されるものではない。
【００３４】
（実施例１）
（１）（３，４，５，６−Ｔｅｔｒａｈｙｄｒｏｐｈｔｈａｌｉｍｉｄｅ）ｅｔｈｙｌ  ａｃｒｙｌａｔｅの調製
攪拌機、冷却管、水分離器を備えたフラスコに、３，４，５，６テトラヒドロフタル酸無水物３０４．３ｇとトルエン５００ｇを仕込み、均一に溶解するまで撹拌した。
反応液を撹拌しながら油浴上で７０℃に加熱し、エタノールアミン１２２．２ｇを３０分かけて滴下した。その後１２０℃で３時間撹拌し、３６ｇの水を共沸脱水した。
反応液を４０℃に冷却後、アクリル酸１５８．５ｇ、ハイドロキノンモノメチルエーテル０．１５ｇ、硫酸１１．８ｇを加え、さらに１２０℃で３時間撹拌し、３６ｇの水を共沸脱水した。
冷却後、反応液を分液ロートへ移し、４００ｇの１０％ＮａＯＨ水溶液で１回、および４００ｇの水で１回、トルエン層を洗浄した。
その後トルエン溶液をフラスコに移し、トルエンを減圧で留去し、（３，４，５，６−Ｔｅｔｒａｈｙｄｒｏｐｈｔｈａｌｉｍｉｄｅ）ｅｔｈｙｌ  ａｃｒｙｌａｔｅを得た。
【００３５】
（２）光硬化型粘着剤１の調製
下記の化合物を酢酸エチルに溶解させ、混合溶液の沸点にて熱重合を行い、重量平均分子量１５万のアクリル共重合体を得た。
ブチルアクリレート                                                ８５．０重量部
アクリル酸                                                          ４．５重量部
２−ヒドロキシエチルアクリレート                                    ０．５重量部
（３，４，５，６−Ｔｅｔｒａｈｙｄｒｏｐｈｔｈａｌｉｍｉｄｅ）ｅｔｈｙｌ  ａｃｒｙｌａｔｅ                                                        １０．０重量部
１，１−ジ（ｔ−ヘキシルパーオキシ）−３，３，５−トリメチルシクロヘキサン                                                                        ０．０４重量部
ジ（３，５，５−トリメチルヘキサノイル）                          ０．４２重量部
ラウリルメルカプタン                                                ０．１重量部
更に、反応後のアクリル共重合体を含む酢酸エチル溶液の樹脂固形分１００重量部に対して、ポリイソシアネート０．３重量部を混合して、光硬化型粘着剤１の酢酸エチル溶液を調製した。
【００３６】
（３）粘着テープの作製
光硬化型粘着剤１の酢酸エチル溶液を、両面にコロナ処理を施した厚さ３８μｍの透明なポリエチレンテレフタレート（ＰＥＴ）フィルムのコロナ処理を施した面上に乾燥皮膜の厚さが約３０μｍとなるようにドクターナイフで塗工し、１１０℃、５分間加熱して溶剤を揮発させ塗工溶液を乾燥させた。乾燥後の粘着剤層は乾燥状態で粘着性を示した。乾燥後の光硬化型粘着剤１層の表面に離型処理が施されたＰＥＴフィルムをラミネートした。その後、４０℃、３日間静置して養生を行った。これにより片面に粘着剤層が設けられ、その表面が離型処理が施されたＰＥＴフィルムで保護された粘着テープ１を得た。
【００３７】
（４）シリコンウエハのダイシング加工
（シリコンウエハと粘着テープとの貼り合わせ工程）
粘着テープ１の粘着剤層を保護するＰＥＴフィルムを剥がし、直径２０ｃｍ、厚さ約７５０μｍのシリコンウエハとダイシングフレームに貼り付け、ダイシングフレームに粘着テープ１を介して貼付された構成体を得た。
【００３８】
（ダイシング工程）
ダイシングフレームに粘着テープ１を介して貼付されたシリコンウエハを、５ｍｍ角サイズのチップ状にダイシングした。
【００３９】
（粘着テープの剥離工程）
ダイシングして得たチップ状体の粘着テープ面側から、超高圧水銀灯を用いて３６５ｎｍの紫外線をガラス板表面への照射強度が１０ｍＷ／ｃｍ２となるよう照度を調節して１分間照射した。
紫外線照射により粘着テープの粘着力が低下し、チップのピックアップを容易に行うことができた。ピックアップしたチップを目視観察したところ、チップには糊残りは全く認められなかった。
【００４０】
（比較例１）
１.光硬化型粘着剤２の調製
下記の化合物を酢酸エチルに溶解させ、紫外線を照射して重合を行い、重量平均分子量７０万のアクリル共重合体を得た。
イソボロニルアクリレート        ８０重量部
２−エチルヘキシルアクリレート  ２０重量部
アクリル酸                        １重量部
２−ヒドロキシエチルアクリレート  ５重量部
光重合開始剤                  ０．２重量部（イルガキュア６５１、５０％酢酸エチル溶液）
ラウリルメルカプタン        ０．０１重量部
得られたアクリル共重合体を含む酢酸エチル溶液の樹脂固形分１００重量部に対して、２−イソシアナトエチルメタクリレート３．５重量部を加えて反応させ、更に、反応後の酢酸エチル溶液の樹脂固形分１００重量部に対して、ウレタンアクリレート（１０官能）（新中村化学工業社製、ＮＫオリゴＵ３２４Ａ）３０重量部、ポリイソシアネート０．５重量部、光重合開始剤（イルガキュア６５１）０．１重量部を混合し（メタ）アクリレート基を重合性反応基とする光硬化型粘着剤２の酢酸エチル溶液を調製した。
【００４１】
（２）粘着テープの作製
光硬化型粘着剤１の代わりに光硬化型粘着剤２を用いた以外は実施例１と同様にして粘着テープ２を得た。
（３）シリコンウエハのダイシング加工
粘着テープ１の代わりに粘着テープ２を用いた以外は実施例１と同様にして、シリコンウエハと粘着テープとの貼り合わせ、ダイシングを行いチップ状体を得た。
得られたチップ状体の粘着テープ面側から、超高圧水銀灯を用いて３６５ｎｍの紫外線をガラス板表面への照射強度が１０ｍＷ／ｃｍ２となるよう照度を調節して１分間照射した。
紫外線照射により粘着テープの粘着力は低下し、チップのピックアップは容易に行うことができた。しかしながら、ピックアップしたチップを目視観察したところ、チップ表面の周辺部に糊残りが認められた。
【産業上の利用可能性】
【００４２】
本発明によれば、粘着テープを用いた電子部品の加工方法であって、大気下等の酸素存在下でも紫外線等の光を照射するだけで糊残り等を生じることなく粘着テープを剥離できる電子部品の加工方法を提供することができる。